(57)【特許請求の範囲】
【請求項１】
（１）多孔質活性アルミナと（２）ナトリウムおよびカリウムよりなる群から選ばれた１種以上の金属からなることを特徴とする触媒毒除去剤。
【請求項２】
前記（１）多孔質活性アルミナがγ−アルミナである請求項１記載の触媒毒除去剤。
【請求項３】
前記金属が前記触媒毒除去剤１リッター当たり金属換算で０．５〜３０ｇ含有されている請求項１または２記載の触媒毒除去剤。
【請求項４】
工場排ガスを１５０℃〜４００℃の温度で（１）多孔質活性アルミナと（２）ナトリウムおよびカリウムよりなる群から選ばれた１種以上の金属からなる触媒毒除去剤により前処理した後、工場排ガス中の可燃性物質を接触酸化処理することを特徴とする工場排ガスの処理方法。
【請求項５】
前記（１）多孔質活性アルミナがγ−アルミナである請求項４記載の工場排ガスの処理方法。
【請求項６】
前記金属が前記触媒毒除去剤１リッター当たり金属換算で０．５〜３０ｇ含有されている請求項４または５記載の工場排ガスの処理方法。
【請求項７】
前記工場排ガスが気体状の触媒毒に加えて、有機化合物および／またはタール状の重質分を含有することを特徴とする請求項４、５または６記載の工場排ガスの処理方法。
【請求項８】
工場排ガスの流れの上流側に請求項１〜３いずれか記載の触媒毒除去剤が、下流側に酸化触媒が充填されていることを特徴とする工場排ガスを処理するための流通式反応装置。
【発明の詳細な説明】
【０００１】
【産業上の利用分野】
本発明は有機化合物および／またはタール状の重質分を含有する工場排ガス中に含まれる気体状の触媒毒を有機化合物および／またはタール状の重質分に阻害されることなく除去できる排ガス中の触媒毒除去剤およびそれを用いた工場排ガスの処理方法および流通式反応装置に関する。
【０００２】
【従来の技術】
工場排ガス中の悪臭成分や可燃性有害物質はバーナーを用いる直燃方式や、触媒を用いて接触酸化処理する触媒式処理法で処理されている。直燃方式は、燃料を必要とし運転費用が多大になる。一方、これらの諸経費を節約できる触媒式処理法が従来より広く利用されている。
【０００３】
印刷工場、塗装工場またはコーター工場等からの工場排ガスには、工場排ガス処理に用いられる触媒、特に白金等の貴金属触媒の触媒毒となる有機金属化合物、有機シリコーン化合物、有機リン化合物等の触媒毒が気体の状態で含有されている。
工場排ガスをフィルター、サイクロン、スクラッバー等により前処理して、ダストやタール等の固形分をを物理的に除去してから接触反応装置に導入することも、従来からしばしば行われている。ところが、工場排ガス中に気体の状態で含有されている有機金属化合物、有機シリコーン化合物、有機リン化合物等の触媒毒は、前述の前処理手段によって効果的に除去することは極めて困難である。しかも、これらの触媒毒は微量でも触媒の性能を著しく低下させるため、触媒を使用する接触的処理方法は、これらの気体状触媒毒を含む工場排ガスの処理には従来適さないと一般的に考えられていた。
【０００４】
そこで、本出願人は、気体状触媒毒を含有する排ガスの処理における上記のような接触的処理方法の弱点を克服し、前記気体状触媒毒を効率よく除去する新規な排ガス前処理方法を提供することを目的として、排ガスに含まれる前記気体状触媒毒物質を除去する方法として、排ガスを１５０℃以上に加熱してアルミナ充填層に通すことにより気体状の有機金属化合物（有機ヒソ、有機すずなど）、有機シリコーンあるいは有機リン化合物等の触媒毒を除去する方法を特公昭６１−２０３３３号公報において提案した。
さらに、印刷工場、塗装工場またはコーター工場等からの工場排ガスには、有機溶剤、塗料ミスト等の有機化合物、塗料の固形分（樹脂）が熱変性したタール状の重質分等の付着性、粘着性の高い物質が、多量に含有されている。これらの付着性、粘着性の高い物質は、工場排ガスの温度が低いと前処理剤に付着し、堆積し、さらに熱変性する。この堆積物は、前処理剤の表面を覆い、前処理剤の有機金属化合物、有機シリコーン化合物、有機リン化合物等の気体状の触媒毒の処理能力を阻害し著しく低下させるのみならず、蓄積した堆積物は、発火点が比較的に低いため、処理工場排ガスの温度変化によって急激に発火燃焼し、発生する高熱によって後段の工場排ガス処理用触媒を毀損し著しく活性を低下させる。さらには、火災を起こす恐れがあり安全上からも好ましくない。
これらの付着性、粘着性の高い物質は、工場排ガスの温度を低下させ、前もって例えば、金網、活性炭等に析出させて除去することもできるが、再び工場排ガス温度を工場排ガス処理温度まで昇温する必要があり、別途の前処理設備や無駄なエネルギーが必要となる。また、工場排ガス温度を４００℃以上に保てば、付着性、粘着性の高い物質の前処理剤や触媒への付着を低減することができるが、このためには別途のエネルギーを必要とし不経済である。このため、工場排ガスの温度を４００℃を超えない運転条件で工場排ガスを処理しても、前記付着性、粘着性の高い物質の悪影響を前処理剤に与えない工場排ガス処理技術の開発が待望されている。
例えば、特公昭６２−６８４３号公報には、室内空気を室外へ排出させる空気路に、下記化合物ＣａＯ、Ｎａ2Ｏ、Ｋ2Ｏ、ＭｇＯ、ＴｉＯ2、ＮｉＯ、Ｆｅ2Ｏ3、Ｃｏ2Ｏ3、Ｃｒ2Ｏ3、Ａｇ2Ｏ、Ｋ2ＣＯ3、ＣａＳｉＯ3、ＣａＡｌ2Ｏ4、ＭｇＳｉＯ3、ＫＡｌＯ2、ＢａＳｉＯ3、ＢａＴｉＯ3、Ｌｉ2ＳｉＯ3、ＮａＣＯ3，Ｎｉ−ＭｇＯ、Ｃａ（ＯＨ）2の群から選んだ１種以上の化合物を含む多孔層を位置させた換気装置が開示されており、ケイ酸カルシュウムとアルミン酸石灰をを主成分として含むアルミナセメントの造粒品からなるフィルター層に付着した、サラダ油（大豆油）を沸騰させて発生させた油煙が、フィルター層の温度を３００℃に調整しすることによって分解処理すれば、付着した油分は分解蒸発されて、フィルターが完全に浄化されたと実施例に示し２００〜３００℃と低い温度で浄化が可能なセルフクリーニング装置が、教示されている。しかしながら、処理対象ガスは、家庭の台所等から発生する汚染ガス、ミスト、油煙等であり、その発明の詳細な説明中で、工業的な脱臭触媒であれば、６００℃程度に加熱処理すればよいと記載されているのみで、工業規模の工場排ガス処理についての示唆はない。
【０００５】
また、特開昭５６−１６６９２５号公報には、アルミナ等の無機質担体に、アルカリ金属、アルカリ土類金属、希土類金属の群から選ばれる金属の１種又は２種以上を担体１リットル当り０．１モル〜５．０モルの範囲で担持したことを特徴とする内燃機関の排ガスフィルタが開示されている。しかしながら、対象排ガスは、内燃機関、特にディーゼルエンジンから排出されるものであり、その発明の詳細な説明中で、排出ガス気流中に含まれるカーボン、炭化水素、金属等から成る微粒子を３９０℃〜４９０℃の温度で加熱処理しフィルタに蓄積した炭素微粒子を燃焼除去する実施例が示されているのみで、粘稠で付着性の強い有機溶剤、塗料ミスト等の有機化合物、塗料の固形分（樹脂）が熱変性したタール状の重質分等を含む工場排ガス処理については、なんらの示唆も教示もない。
【０００６】
一方、特公昭６２−３１９７１号公報には、シリコーン含有排ガスを処理するに際して、該排ガスを少なくとも２５０℃に保温してアルカリ金属およびアルカリ土類金属から選ばれた少なくとも１種の金属を含有するゼオライトで処理し、該排ガス中に含まれるシリコーンを実質的に除去することを特徴とするシリコーン含有排ガスの処理法が開示されているが、その発明の詳細な説明中では、シリコーン含有ガス用処理剤が排ガス中のシリコーンを吸着する機構については明確ではないが、一般にゼオライトは、多孔質であり、シリコーンがゼオライトの空洞中で、アルカリ金属もしくはアルカリ土類金属の影響を受け、比較的結合の弱いＳｉ−Ｃ部が切れ、シリカ（ＳｉＯ2）となって除去されると推定しているのみで、アルカリ金属もしくはアルカリ土類金属が、前処理剤に付着した粘稠で付着性の強い有機溶剤、塗料ミスト等の有機化合物、塗料の固形分（樹脂）が熱変性したタール状の重質分等の分解除去に如何様に寄与するかについては、全く示唆も教示もするものでない。
【０００７】
【発明が解決しようとする課題】
前述したように、工場排ガス中に気体の状態で含有されている有機金属化合物、有機シリコーン化合物、有機リン化合物等の触媒毒を除去できる前処理剤は、本出願前に提案されており、工場排ガスを１５０℃以上に加熱してアルミナ充填層に通すことにより気体状の有機金属化合物（有機ヒソ、有機すずなど）、有機シリコーンあるいは有機リン化合物等の触媒毒を除去する方法も本出願前に知られている。
しかしながら、有機溶剤、塗料ミスト等の有機化合物、塗料の固形分（樹脂）が熱変性したタール状の重質分等の付着性、粘着性の高い物質を、多量に含有する印刷工場、塗装工場、コーター工場等から排出される工場排ガス中に気体の状態で含有されている有機金属化合物、有機シリコーン化合物、有機リン化合物等の触媒毒を除去できる前処理剤は、開発されておらず、これらの悪条件に耐え、工場排ガスの温度を４００℃を超えない経済的な運転条件で工場排ガスを処理しても、前記付着性、粘着性の高い物質が前処理剤に堆積し難く、さらには熱変性して工場排ガスの温度変化によって堆積物が急激に発火燃焼を起こすことのない排ガス中の触媒毒除去剤の開発が待望されている。
【０００８】
【課題を解決するための手段】
本発明者らは、有機溶剤、塗料ミスト等の有機化合物、塗料の固形分（樹脂）が熱変性したタール状の重質分等の付着性、粘着性の高い物質の悪影響を受けず工場排ガス中に気体状態で含有されている有機金属化合物、有機シリコーン化合物、有機リン化合物等の触媒毒を効率よく除去できる高い前処理能力を有する触媒毒除去剤を開発すべく鋭意研究を重ねた結果、（１）多孔質活性アルミナと、（２）ナトリウムおよびカリウムよりなる群から選ばれた１種以上の金属からなることを特徴とする触媒毒除去剤が、前記付着性、粘着性の高い物質が堆積しがたく発火事故を起こし難いうえに、さらに前記気体状の触媒毒の高い前処理能力を有することを見いだし、付着性、粘着性の高い物質を含有する工場排ガスであっても、その悪影響を受けず１５０℃〜４００℃の温度で工場排ガス中の前記気体の状態で含有されている触媒毒を除去できることを見いだした。
【０００９】
本発明はこれらの知見に基づいてなされたもので、本発明は、（１）多孔質活性アルミナと（２）ナトリウムおよびカリウムよりなる群から選ばれた１種以上の金属からなることを特徴とする触媒毒除去剤を提供するものである。
【００１０】
また、本発明は、工場排ガスを１５０℃〜４００℃の温度で（１）多孔質活性アルミナと（２）ナトリウムおよびカリウムよりなる群から選ばれた１種以上の金属からなる触媒毒除去剤により前処理した後、工場排ガス中の可燃性物質を接触酸化処理することを特徴とする工場排ガスの処理方法を提供するものである。
【００１１】
本発明は、工場排ガスの流れの上流側に請求項１〜３いずれか記載の触媒毒除去剤が、下流側に酸化触媒が充填されていることを特徴とする工場排ガスを処理するための流通式反応装置を提供するものである。
【００１２】
本発明に使用される多孔質活性アルミナは、一般に使用されている表面積が大きなγ、δ、ηなどの活性アルミナ、とくにγ−アルミナが好ましく、比表面積が、１０ｍ２／ｇ以上、好ましくは、５０〜３００ｍ２／ｇの活性アルミナの使用が好適である。
【００１３】
従来法、例えば油滴法、打錠法、丸め法、押し出し法、発泡成形法等適宜の成形法によって球形、その他任意の形状の粒体、錠剤、中空体、ラシヒリング、ハニカム等の一体成形体、三次元発泡体等に多孔質活性アルミナ自体を適宜所望の形状に成形加工することができる。
また、任意の形状の耐熱性無機質担体や、金属担体、金属繊維、ガラス繊維、セラミック繊維等の集合体に多孔質活性アルミナ層を例えばウォシュコート法などの従来法によって形成することもできる。例えば、特公昭５９−１５０２８号公報に提案されているようなセラミック繊維の集合体、すなわち、ケイ酸ゲルにより互いに結合されているセラミック繊維のシート状集合体をハニカム状に積層して構成されるハニカム構造体（商品名：ハニクル担体）が、圧力損失も少なく幾何学的表面積も大きく、さらにアルミナを多量に担持できることから特に好ましい。
【００１４】
本発明の触媒毒除去剤のもう一つの成分は、工場排ガス中に含まれる有機溶剤、塗料ミスト等の有機化合物、塗料の固形分（樹脂）が熱変性したタール状の重質分等の付着性、粘着性の高い物質の優れた分解除去性能を付与しこれらの触媒毒除去剤への堆積を防止するナトリウムおよびカリウムよりなる群から選ばれた１種以上の金属である。これらの金属はその水酸化物、硝酸塩、炭酸塩などの形で使用する。
【００１５】
前記金属の多孔質活性アルミナへの担持は、従来用いられてきた含浸担持法をそのまま適用できる。また、慣用の押し出し成形法によって、多孔質活性アルミナに前記金属化合物を添加混合して軟塊（ドウ）を調製し、所望の形状に押し出し成形することもできる。さらに、慣用のウオッシュコート法によって、前記金属化合物と多孔質活性アルミナを別々に添加するか、前記金属を担持した多孔質活性アルミナを粉砕したものを添加して調製したスラリーを、上記の所望の耐熱担体に担持することもできる。
【００１６】
前記金属の担持量は、触媒毒除去剤１リッター当たり金属換算で０．５〜３０ｇ、好ましくは２〜１５ｇ、さらに好ましくは３〜８ｇである。前記金属の担持量を増加すれば、前処理性能は増すものの３０ｇを超えると多少湿潤性を生ずる傾向があり、前処理性能には影響がないものの取り扱い上好ましくはない。
【００１７】
本発明の触媒毒除去剤は、種々の工場排ガスに適用することができる。例えば、有機溶剤やアルデヒド等を含有する塗装焼き付け乾燥炉排ガス、キシレン等を含有する金属印刷、カラー鋼板塗装乾燥炉排ガス、トルエン、酢酸エチル等を含有する接着剤塗布乾燥炉排ガス、ナフサ等を含有するオフセット印刷乾燥炉排ガス等、有機溶剤、塗料ミスト等の有機化合物、塗料の固形分（樹脂）が熱変性したタール状の重質分等の付着性、粘着性の高い物質が、多量に含有し、さらに気体の状態の有機金属化合物、有機シリコーン化合物、有機リン化合物等の触媒毒を含有する印刷工場、塗装工場、コーター工場等から排出される工場排ガスに適用できる。前記有機溶剤、塗料ミスト等の有機化合物、塗料の固形分（樹脂）が熱変性したタール状の重質分等の付着性、粘着性の高い物質は、多孔質活性アルミナからなる触媒毒除去剤に吸着もしくは付着し堆積して、その上でさらに熱変性する。熱変性した堆積物は、触媒毒除去剤の表面を覆い、触媒毒除去剤の有機金属化合物、有機シリコーン化合物、有機リン化合物等の気体状の触媒毒の処理能力を阻害し著しく低下させるのみ成らず、蓄積した堆積物は、発火点が比較的に低いため、触媒毒除去剤の２〜３％程度触媒毒除去剤に堆積した状態では、通常の運転温度でも急激に発火燃焼し触媒毒除去剤を毀損するのみ成らず装置全体をも損傷したり、火災を起こす恐れがあり安全上からも好ましくない。また、この触媒毒除去剤の堆積物の発火燃焼によって１０００℃以上の高熱を発生する場合があり、発生する高熱によって後段の工場排ガス処理用触媒が焼損され著しくその活性を低下させる等の重大な悪影響を生ずる。
【００１８】
本発明の別の態様は、上述したような、有機溶剤、塗料ミスト等の有機化合物、塗料の固形分（樹脂）が熱変性したタール状の重質分状の付着性、粘着性の高い物質を含有し、気体の状態の有機金属化合物、有機シリコーン化合物、有機リン化合物等の触媒毒をも併せて含有する印刷工場、塗装工場、コーター工場等から排出される工場排ガスの前処理方法であって、前記工場排ガスを、１５０℃以上、触媒毒除去剤の変性温度６５０℃を超えない温度で、経済的に好ましくは、２００℃〜４００℃、さらに好ましくは３００〜３５０℃の温度で多孔質活性アルミナとナトリウムおよびカリウムよりなる群から選ばれた１種以上の金属からなる触媒毒除去剤によって前処理すると、前記付着性、粘着性の高い物質の触媒毒除去剤への堆積も少なく、前記気体状触媒毒の高い処理能力を長期間達成できることが判明した。
【００１９】
また、工場排ガス中の有害な可燃性物質を接触酸化処理するための酸化触媒としては、有害な可燃性物質を酸化除去できる触媒であればいずれの触媒であっても使用することができる。例えば、一般的に広く使用されているような接触酸化触媒、白金、パラジウム、ロジウム、イリジウム等の貴金属および／または鉄、マンガン、クロム、銅、ニッケル、コバルト、マグネシウム等の金属酸化物を触媒毒除去剤と同様に担持したものが好ましい。担体についても、特に制限はなく、触媒毒除去剤と同様に適宜決定することができる。
【００２０】
【実施例】
以下、実施例、比較例および試験例により本発明を具体的に説明するが、本発明は、これだけに限定されるものではない。
【００２１】
１．触媒毒除去剤の調製
比較例１
比表面積が１８５ｍ２／ｇの日揮ユニバーサル社製直径３ｍｍの粒状γ−アルミナ（商品名：ＮＡ−３，Ａｌ２Ｏ３として９７重量％含有）を触媒毒除去剤Ｕとした。
【００２２】
比較例２
イオン交換水３８７０ｇに６８０ｇの比較例１の触媒毒除去剤Ｕと、４４０ｇのＬＡＲＯＣＨＥ  ＣＨＥＭＩＣＡＬＳ社製ベーマイト（商品名：ＶＥＲＳＡＬ−２５０，Ａｌ２Ｏ３として７５重量％含有）と、１０ｇの６２重量％の濃硝酸とを加え、湿式ボールミルを使用して８時間混合粉砕して、２０重量％のアルミナを含有するスラリー５Ｋｇを調製した。セラミック繊維の集合体であるニチアス社製ハニクル担体（２００セル／平方インチ、嵩比重＝０．２５ｇ／ｃｃ、縦５０ｍｍ×横５０ｍｍ×長さ５０ｍｍ）をこのスラリーに浸漬し取り出し、余分のスラリーを空気を吹き付けて除去した後、１２０℃の温度で３時間乾燥した。乾燥した触媒毒除去剤を、さらに５００℃の温度で１時間焼成し、ハニクル担体１リットル当たり６０ｇのアルミナを担持した触媒毒除去剤Ｖを作成した。
【００２３】
参考例１
５０．１ｇの硝酸リチュウム（Ｌｉとして５ｇ含有）を４４９．９ｇのイオン交換水に溶解し１重量％のリチュウム水溶液５００ｇを調製した。この水溶液に比較例２の触媒毒除去剤Ｖを１０分間含浸した後、取り出し余分の水溶液を空気を吹き付けて除去した後１２０℃の温度で３時間乾燥した。乾燥した触媒毒除去剤を、さらに空気流通式の空気炉中で５００℃の温度で１時間焼成し、触媒毒除去剤Ｖ１リットル当たりＬｉとして４．１ｇを担持した触媒毒除去剤Ａを調製した。
【００２４】
実施例１
参考例１においてリチュウム水溶液の替わりに、８．９ｇの炭酸カリウム（Ｋとして５ｇ含有）を４９１．１ｇのイオン交換水に溶解し１重量％のカリウム水溶液５００ｇを調製した他は、参考例１と同様にして、触媒毒除去剤Ｖ１リットル当たりＫとして５ｇを担持した触媒毒除去剤Ｂを調製した。
【００２５】
実施例２
参考例１においてリチュウム水溶液の替わりに、１１．６ｇの炭酸ナトリウム（Ｎａとして５ｇ含有）を４８８．４ｇのイオン交換水に溶解し１重量％のナトリウム水溶液５００ｇを調製した他は、参考例１と同様にして、触媒毒除去剤Ｖ１リットル当たりＮａとして４．７ｇを担持した触媒毒除去剤Ｃを調製した。
【００２６】
参考例２
参考例１においてリチュウム水溶液の替わりに、５３．６ｇの硝酸マグネシウム６水和物（Ｍｇとして５ｇ含有）を４４６．４ｇのイオン交換水に溶解し１重量％のマグネシウム水溶液５００ｇを調製した他は、参考例１と同様にして、触媒毒除去剤Ｖ１リットル当たりＭｇとして４．７ｇを担持した触媒毒除去剤Ｄを調製した。
【００２７】
参考例３
参考例１においてリチュウム水溶液の替わりに、２９．８ｇの硝酸カルシウム４水和物（Ｃａとして５ｇ含有）を４７０．２ｇのイオン交換水に溶解し１重量％のカルシュウム水溶液５００ｇを調製した他は、参考例１と同様にして、触媒毒除去剤Ｖ１リットル当たりＣａとして２．５ｇを担持した触媒毒除去剤Ｅを調製した。
【００２８】
実施例３
５．１ｇの水酸化カリウム（Ｋとして３ｇ含有）を２９４．９ｇのイオン交換水に溶解し１重量％のカリウム水溶液３００ｇを調製した。この水溶液に１００ｇの比較例１の触媒毒除去剤Ｕを１０分間含浸した後、取り出し余分の水溶液を空気を吹き付けて除去した後１２０℃の温度で３時間乾燥した。乾燥した触媒毒除去剤を、さらに空気流通式の空気炉中で５００℃の温度で１時間焼成し、触媒毒除去剤Ｕ１リットル当たりＫとして９．１ｇを担持した触媒毒除去剤Ｆを調製した。
【００２９】
実施例４
実施例３においてカリウム水溶液の替わりに、５．４ｇの水酸化ナトリウム（Ｎａとして３ｇ含有）を２９４．６ｇのイオン交換水に溶解し１重量％の水酸化ナトリウム水溶液３００ｇを調製した他は、実施例３と同様にして、触媒毒除去剤Ｕ１リットル当たりＮａとして９．３ｇを担持した触媒毒除去剤Ｇを調製した。
【００３０】
実施例５
参考例１においてリチュウム水溶液の替わりに、０．３６ｇの炭酸カリウム（Ｋとして０．２ｇ含有）を４９９．６ｇのイオン交換水に溶解し０．０４重量％のカリウム水溶液５００ｇを調製した他は、参考例１と同様にして、触媒毒除去剤Ｖ１リットル当たりＫとして０．５ｇを担持した触媒毒除去剤Ｈを調製した。
【００３１】
実施例６
実施例５において、カリウム水溶液の濃度を０．２重量％、０．４重量％および５重量％とした他は、参考例１と同様にして、触媒毒除去剤Ｖ１リットル当たりＫとして１．９ｇ、３．０ｇおよび２０．４ｇを担持した触媒毒除去剤Ｉ、触媒毒除去剤Ｊおよび触媒毒除去剤Ｋを調製した。
【００３２】
実施例７
参考例１においてリチュウム水溶液の替わりに、０．４６ｇの炭酸ナトリウム（Ｎａとして０．２ｇ含有）を４９９．５ｇのイオン交換水に溶解し０．０４重量％のナトリウム水溶液５００ｇを調製した他は、参考例１と同様にして、触媒毒除去剤Ｖ１リットル当たりＮａとして０．５ｇを担持した触媒毒除去剤Ｌを調製した。
【００３３】
実施例８
実施例７において、ナトリウム水溶液の濃度を０．２重量％、０．４重量％および５重量％とした他は、参考例１と同様にして、触媒毒除去剤Ｖ１リットル当たりＮａとして１．７ｇ、２．８ｇおよび１９．５ｇを担持した触媒毒除去剤Ｍ、触媒毒除去剤Ｎおよび触媒毒除去剤Ｐを調製した。
【００３４】
実施例９
イオン交換水４０４９ｇに５１５ｇの比較例１の触媒毒除去剤Ｕと、３３３ｇのＬＡＲＯＣＨＥ  ＣＨＥＭＩＣＡＬＳ社製ベーマイト（商品名：ＶＥＲＳＡＬ−２５０，Ａｌ２Ｏ３として７５重量％含有）と、５ｇの６２重量％の濃硝酸と、９８ｇの和光純薬社製特級硝酸カリウム（Ｋとして３８．２重量％含有）を加え、湿式ボールミルを使用して８時間混合粉砕して、１５重量％のアルミナと、アルミナの全量に対して５重量％のＫを含有するスラリーを調製した。比較例２で使用したニチアス社製ハニクル担体（縦５０ｍｍ×横５０ｍｍ×長さ５０ｍｍ）をこのスラリーに浸漬し取り出し、余分のスラリーを空気を吹き付けて除去した後、１２０℃の温度で３時間乾燥した。乾燥した触媒毒除去剤を、さらに５００℃の温度で１時間焼成し、ハニクル担体１リットル当たり６０ｇのアルミナと３ｇのＫを担持した触媒毒除去剤Ｑを作成した。
【００３５】
２．性能評価
試験例１
１４．４リットル／分の空気流中にキシレンを０．０８７ｃｃ／分の割合で注入し試験ガスを調製し、試料触媒毒除去剤入り口温度が２５０℃、３００℃および３５０℃になるようにこの試験ガスの温度を調整して、直径２１ｍｍ×長さ５０ｍｍの容量に試料触媒毒除去剤を成形設置、もしくは充填した流通式反応装置に、空間速度５０，０００／ｈで通した。３時間流通試験を行った後、試料触媒毒除去剤を取り出し高周波加熱処理機により加熱処理し、試料触媒毒除去剤の堆積物を燃焼させ発生する二酸化炭素に赤外線を照射しその吸光度から堆積物の炭素量を非分散型赤外線分析法により計測し、試料触媒毒除去剤の堆積物の重量を試料触媒毒除去剤の全量に対する炭素の重量％として算出し、その結果を表１に示す。
【００３６】
【表１】
0003710528.tif 000002
表１の結果から明らかなように、粒状アルミナからなる触媒毒除去剤Ｕおよびハニクル担体にアルミナを担持した触媒毒除去剤Ｖと比較してこれらの触媒毒除去剤にさらにカリウム、ナトリウムを担持した本発明の触媒毒除去剤Ｂ、Ｃ、Ｆ、およびＧは、堆積物が少なく（炭素の重量％が小さい）、３００℃以上の温度では、顕著に少なくなっている。さらに、カリウムまたはナトリウムを担持した触媒毒除去剤Ｂ、Ｃ、ＦおよびＧは、２５０℃の温度においても極めて堆積物の付着量が少ない。担持量の多い触媒毒除去剤ＦおよびＧにおいては、さらに堆積物の付着量が少ないことがわかる。すなわちカリウム、ナトリウムを活性アルミナに担持することによって、堆積物の付着量を低減することができることが証明された。
【００３７】
試験例２
８ｇの大日本インキ化学工業社製水溶性のワニス（商品名：Ｓ−３１６）を、１００ｇのイオン交換水で希釈して試験水溶液を調整した。この試験水溶液に縦２０ｍｍ×横４０ｍｍ×長さ１０ｍｍの試料触媒毒除去剤を１分間浸した後、余分の水溶液を吹き払い３００℃の温度で１時間加熱処理した。加熱処理した試料触媒毒除去剤を高周波加熱処理機により加熱処理し、試料触媒毒除去剤に付着したワニスの熱変性物からなる堆積物を燃焼させ発生する二酸化炭素の量を非分散型赤外線分析計により計測し、堆積物の付着量を試料触媒毒除去剤の全量に対する炭素の重量％として算出した。触媒毒除去剤Ｖ、Ｈ、Ｉ、Ｊ、Ｂ、Ｋ、Ｌ、Ｍ、Ｎ、ＣおよびＰについて試験を行いその結果を図１および図２に示す。
図１および図２より、カリウムもしくはナトリウムの担持量が増加するにつれて触媒毒除去剤への堆積物の付着量（炭素の付着量）が減少することがわかる。
【００３８】
試験例３
添加剤に含まれる有機シリコーンからなる触媒毒と塗料から揮発するセロソルブ類および塗料の固形分（樹脂）が熱変性したタール状の重質分を含む製缶外面塗装乾燥炉から発生する排出温度が１５０℃の塗装排ガスを、３００℃まで予熱して可搬式排気ガス浄化テスト機（日揮ユニバーサル社製モデル８８）を用いて縦７０ｍｍ×横７０ｍｍ×長さ４０ｍｍの寸法の試料触媒毒除去剤を２段装着し空間速度７６０００／ｈで処理した。２００時間経過後、試料触媒毒除去剤を取り出し、試料触媒毒除去剤に付着した堆積物を試験例１と同様にして高周波加熱処理機により加熱処理し、試料触媒毒除去剤に付着した堆積物を燃焼させ発生する二酸化炭素の量を非分散型赤外線分析法により計測し、前段の試料触媒毒除去剤の中央部分における堆積物の付着量を炭素の重量として算出し、触媒毒除去剤１リッター当たりの炭素の付着量（ｇ）を表２に示す。
【００３９】
【表２】
0003710528.tif 000003
表２の結果から明らかなように、ハニクル担体にアルミナを担持した従来の触媒毒除去剤Ｖと比較してこれらの触媒毒除去剤にさらにカリウムを担持した本発明の触媒毒除去剤Ｊおよび触媒毒除去剤Ｂならびにナトリウムを担持した触媒毒除去剤Ｎおよび触媒毒除去剤Ｃは、実際の工場排ガス処理試験においても堆積物の付着量（炭素の付着量）が少く、カリウムもしくはナトリウムの担持量を増すことによって堆積物の付着量をさらに少なくできることがわかる。すなわち、本発明の触媒毒除去剤は、付着性、粘着性の高い物質が堆積し難く堆積物によって覆われ難いことが塗装排ガスにおいて証明された。
【００４０】
試験例４
近年塗装印刷のスピード化に伴い乾燥時間を短縮するために過酷な高温条件で運転されるオフセット印刷乾燥炉から排出される２００〜２５０℃の温度の工場排ガス中には、触媒毒となる有機シリコーンおよび有機リンが含まれており、塗料からの揮発分が熱変性し触媒毒除去剤に付着し堆積する。このオフセット印刷乾燥炉排ガスを３５０℃の温度で従来の触媒毒除去剤Ｖを用いて前処理したところ、約１〜２ヶ月で、触媒毒除去剤に多量に堆積物が付着し運転の変動に伴う工場排ガス温度の変化によって、触媒毒除去剤の堆積物が発火する事故が生じた。一方、本発明の触媒毒除去剤Ｂおよび触媒毒除去剤Ｃを用いて同様の前処理を行なったが、６ヶ月経過後も、ほとんど堆積物は認められず、効果的な前処理を続行できた。
【００４１】
試験例５
エナメル電線塗装焼付炉から排出される４００〜５００℃の温度の工場排ガス中には、触媒毒となる有機シリコーンおよび有機スズが含まれており、絶縁ワニスから揮発する有機化合物が熱変性し触媒毒除去剤に付着し堆積する。このエナメル電線塗装焼付炉排ガスを３５０℃の温度で従来の触媒毒除去剤Ｖを用いて前処理したところ、約２〜３ヶ月で、触媒毒除去剤に多量に堆積物が付着し運転の変動に伴う工場排ガス温度の変化によって、触媒毒除去剤の堆積物が発火する事故が生じた。一方、本発明の触媒毒除去剤Ｂおよび触媒毒除去剤Ｃ用いて同様の前処理を行なったが、６ヶ月経過後も、ほとんど堆積物は認められず、効果的な前処理を続行できた。
【００４２】
試験例６
１０リットル／分の空気流中に０．５０ｇのジメチルシリコン油と５０ｍｌのメチルエチルケトンの混合液を０．０２１ｍｌ／分の割合で注入し、珪素として５ｐｐｍのジメチルシリコン油と５００ｐｐｍのメチルエチルケトンを含有する試料ガスを調整した。この試料ガスを反応装置の入口温度が３００℃となるように加熱して、上流側に直径２１ｍｍ×厚さ４０ｍｍの試料触媒毒除去剤、下流側に直径２１ｍｍ×厚さ２２ｍｍの白金を２ｇ／リットル担持した酸化触媒を重ねて充填した流通式反応装置に１０リットル／分の流速で６０分間通し、反応装置の入口および出口におけるメチルエチルケトンの濃度をガスクロマトグラフィーで測定し反応率を算出した。本発明の触媒毒除去剤Ｂおよび触媒毒除去剤Ｃについて未使用品、試験例４および試験例５において６ヶ月後の前処理試験使用品を取り出したものについてそれぞれ有機シリコーンの前処理活性試験を行いその結果を表３に示す。
【００４３】
【表３】
0003710528.tif 000004
【００４４】
試験例７
試験例６において、試料ガスとして、１０リットル／分の空気流中に１０．５６ｇのリン酸トリエチルと５０ｍｌのメチルエチルケトンの混合液を０．０２５ｍｌ／分の割合で注入し、リンとして５０ｐｐｍのリン酸トリエチルと５００ｐｐｍのメチルエチルケトンを含有する試料ガスを調整し用いたほかは試験例６と同様にしてメチルエチルケトンの反応率を算出した。本発明の触媒毒除去剤Ｂおよび触媒毒除去剤Ｃについて未使用品、試験例４および試験例５において６ヶ月後の前処理試験使用品を取り出したものについてそれぞれ有機リンの前処理活性試験を行いその結果を表４に示す。
【００４５】
【表４】
0003710528.tif 000005
上記試験例３、４、５、６および７の結果から明らかなように、付着性、粘着性の高い物質を含有する工場排ガスを３００〜３５０℃の経済温度で前処理を行うと、ハニクル担体にアルミナを担持した従来の触媒毒除去剤Ｖでは、短期間で堆積物の発火事故が生じ高熱となるため後段の触媒を毀損してしまうのに比較して、これらの触媒毒除去剤にさらにカリウムもしくはナトリウムを担持した本発明の触媒毒除去剤を用いた場合には、６ヶ月経過後もほとんど堆積物が認められず優れた前処理性能を維持していることが証明された。
【００４６】
【発明の効果】
１．工場排ガス中の有機溶剤、塗料ミスト等の有機化合物、塗料の固形分（樹脂）が熱変性したタール状の重質分等の付着性、粘着性の高い物質の悪影響を受けず工場排ガス中の気体の状態で含有されている有機金属化合物、有機シリコーン化合物、有機リン化合物等の触媒毒を効率よく経済的な温度で除去できる高い前処理能力を有し、工場排ガス処理の省エネルギー化が可能である。
２．工場排ガス中の有機溶剤、塗料ミスト等の有機化合物、塗料の固形分（樹脂）が熱変性したタール状の重質分等の付着性、粘着性の高い物質の優れた分解性能を有しこれらの物質の触媒毒除去剤へ吸着もしくは付着し堆積することを防止し、堆積物によって、触媒毒除去剤の表面が覆われ、触媒毒除去剤の有機金属化合物、有機シリコーン化合物、有機リン化合物等の気体状の触媒毒の処理能力が、低下が少なく長期安定性に優れている。
３．触媒毒除去剤に前記堆積物が蓄積しにくいため、堆積物の急激な発火燃焼事故がなく、触媒毒除去剤や装置全体をも損傷することもなく、火災を起こす恐れもなく安全である。さらに、この触媒毒除去剤の堆積物の発火燃焼によって発生する高熱によって後段の工場排ガス処理用触媒が焼損されることを防止できる。
【図面の簡単な説明】
【図１】  本発明の触媒毒除去剤のカリウムの担持量と触媒毒除去剤への堆積物の付着量（炭素の付着量）の関係を示すグラフである。
【図２】  本発明の触媒毒除去剤のナトリウムの担持量と触媒毒除去剤への堆積物の付着量（炭素の付着量）の関係を示すグラフである。
【図１】
0003710528.tif 000006
【図２】
0003710528.tif 000007